(57)【特許請求の範囲】
【請求項１】
それぞれが共通の平面上に配置されている接点パッドを有している複数のチップと、該チップの面を除いて、該チップを取り囲んでいる硬化基板成形材料と、前記チップ及び前記硬化基板成形材料の面上に位置しており、複数のバイアを内部に含んでいる誘電体層であって、前記複数のバイアのうちの少なくともいくつかは、前記接点パッドのうちの所定の接点パッドとそれぞれ整合している、誘電体層と、該誘電体層に設けられている前記複数のバイアのうちの選択されたバイアを通り抜けている電気導体パターンと、前記チップの面上に形成され、前記接点パッドのうちの所定の接点パッドを電気的に相互接続する手段と、少なくとも１つの前記チップの裏側から前記硬化基板成形材料の少なくとも反対側まで通り抜けており、かつ、前記硬化基板成形材料と一体成形されている熱栓を備えた集積回路モジュール。
【請求項２】
前記硬化基板成形材料は、プラスチックを含んでいる請求項１に記載の集積回路モジュール。
【請求項３】
前記硬化基板成形材料は、熱可塑性プラスチックと、熱硬化性プラスチックと、ポリエーテルイミド樹脂と、ポリテトラフルオロエチレンと、エポキシと、ベンゾシクロブテンと、アクリレートと、ポリウレタンと、ポリイミドとから成っている群から選択された材料を含んでいる請求項２に記載の集積回路モジュール。
【請求項４】
前記硬化基板成形材料は、硝子と、ＳｉＣと、Ａｌ２Ｏ３と、ＡｌＮと、ダイアモンドと、黒鉛と、金属とから成っている群から選択された充填材料を内部に含んでいる請求項２に記載の集積回路モジュール。
【請求項５】
前記充填材料は、粒子と、繊維と、スクリーンと、マットと、板とから成っている群から選択された形態のうちの１つである請求項４に記載の集積回路モジュール。
【請求項６】
前記誘電体層は、熱硬化材料を含んでいる請求項１に記載の集積回路モジュール。
【請求項７】
前記硬化基板成形材料は、熱硬化材料を含んでいる請求項６に記載の集積回路モジュール。
【請求項８】
前記硬化基板成形材料は、ポリイミド、エポキシ及び交差結合触媒の混合物を含んでいる請求項１に記載の集積回路モジュール。
【請求項９】
前記硬化基板成形材料は更に、アルミナと、窒化アルミニウムと、炭化アルミニウム・シリコンと、アルミニウムと、ダイアモンドとから成っている群から選択された粒子を含んでいる請求項８に記載の集積回路モジュール。
【請求項１０】
一方の側の前記誘電体層と、反対側の前記チップ及び前記基板成形材料との間にある接着剤層を更に含んでおり、該接着剤層は、前記基板成形材料と同じ材料を含んでいる請求項８に記載の集積回路モジュール。
【請求項１１】
前記熱栓は、導電材料を含んでいる請求項１に記載の集積回路モジュール。
【請求項１２】
前記熱栓は、銅と、モリブデンと、アルミニウムを含浸した炭化シリコン・マトリクスとから成っている群から選択された材料を含んでいる請求項１に記載の集積回路モジュール。
【請求項１３】
前記硬化基板成形材料に位置決めされている前記チップの周りに接点パッドと同一平面にある接点パッドを含んでいるコネクタ枠を更に含んでいる請求項１に記載の集積回路モジュール。
【請求項１４】
前記コネクタ枠は、前記基板成形材料をその表面まで少なくとも通り抜けているピンの配列を含んでいる請求項１３に記載の集積回路モジュール。
【請求項１５】
前記コネクタ枠は、前記基板成形材料の少なくとも側面まで通り抜けているピンの配列を含んでいる請求項１３に記載の集積回路モジュール。
【請求項１６】
前記チップと前記硬化基板成形材料との間に位置決めされている内側誘電体層を更に含んでいる請求項１に記載の集積回路モジュール。
【請求項１７】
少なくとも１つの前記チップの裏側から前記誘電体層まで前記内側誘電体層に沿って延在している導電ストリップを更に含んでいる請求項１６に記載の集積回路モジュール。
【請求項１８】
前記導電ストリップから、電圧源とグラウンドとから成っている群から選択された１つの電位までの電気接続部を更に含んでいる請求項１７に記載の集積回路モジュール。
【請求項１９】
前記誘電体層の上に位置しており、複数の追加のバイアを内部に含んでいる追加の誘電体層であって、前記複数の追加のバイアのうちの少なくともいくつかは、前記電気導体パターンの所定の部分と整合している、追加の誘電体層と、該追加の誘電体層に設けられている前記複数の追加のバイアのうちの選択されたバイアを通り抜けている追加の電気導体パターンとを更に含んでいる請求項１に記載の集積回路モジュール。
【発明の詳細な説明】
【０００１】
【関連出願との関係】
本出願は、１９９３年２月８日に出願され、本出願人に譲渡された係属中の米国特許出願番号第０８／０１４４８１号の部分係属出願に関連する。この部分係属出願は、１９９２年１０月１６日に発明者ウォジュナロースキイによって出願され、本出願人に譲渡された係属中の米国特許出願番号第０７／９６２３７９号、発明の名称「軽量パッケージ電子システムに対する集積回路チップを薄くすること及びそれから作成されたシステム」、並びにこの出願と同日にフィリオン等によって出願され、本出願人に譲渡された係属中の米国特許出願（出願人控え番号ＲＤ−２２９０１号）、発明の名称「多重チップ・モジュールに対する一体の電力及びグラウンド（大地）構造」と関連する。
【０００２】
【発明の背景】
【０００３】
【産業上の利用分野】
本発明は、全般的には多重チップ・モジュール及びその他の集積回路モジュールに対する基板の製造に関し、特に、接点パッドを含んでいるチップの面を除いて、半導体チップの周りに材料を成形することにより、集積回路モジュールに対する基板の製造に関する。
【０００４】
【従来の技術】
従来の高密度相互接続（ＨＤＩ）方法は、チップの上面が基板の面と本質的に同一平面になるようにチップを配置するために、基板の基部に形成された空所を用いる場合が多い。基板は一般的に、セラミック又は複合体構造である。基板内に空所を作成する従来のＨＤＩ方法は、計算機制御のダイアモンド工具ビットを用いて、この空所材料を機械的に加工し又は旋削することである。この時間のかかる方法では、必ずしも所望のチップの空所の深さが得られず、基板を使いものにならなくするようなひび割れを生ずることがある。
【０００５】
従来のＨＤＩ方法では、機械的、熱的及び電気的な取り付けのために、チップはダイ取り付け接着剤の多数の滴（ドロップ）の上に載せて空所内に配置されている。この方法で配置されたチップは、チップとダイ取り付け接着剤との界面における表面張力が一様でないため、更に処理している間に変位する場合が多い。この変位により、チップの位置の精度が低下し、チップの整合外れに各々の電気接続部を適合させるためには更に処理工程が必要である。
【０００６】
１９９２年２月２５日に付与された米国特許番号第５０９１７６９号には、集積回路チップを、裏側を下にして基板上に配置し、チップの面及び側面をカプセル封じし、試験及びバーンイン手順のために、カプセル封じ剤を介して接点パッドに至るバイア及び相互接続部を作成し、試験した後にカプセル封じ剤を除去することにより、集積回路パッケージを形成することが記載されている。１つの多重チップ・モジュール（ＭＣＭ）内に厚さの異なるチップを用いるとき、それらのパッドは共通の平面内に位置していないので、この方法ではいくつかのチップを薄くしたり、又はバイアの深さをいろいろ変えることを必要とする。更に、この方法は、面を平面状にするための機械的な研削工程、及び試験した後に取り除かれるカプセル封じ材料を用いることを必要とする。
【０００７】
【発明の要約】
従って、本発明の目的は、チップ井戸（ウェル）を旋削したり又はチップを薄くしたりせずに、厚さの異なる複数のチップの接点パッドを平面状の面上に位置決めする方法を提供することである。
本発明の他の目的は、熱冷却通路を改善してチップを基板内に精密に位置決めすると共に外部回路に対するチップの電気接続を施すための、実施し易く、歩留りの高い、信頼性の高い方法を提供することである。
【０００８】
本発明の更に他の目的は、チップの接点パッドの位置が精密に整合するように、チップを配置して整合させる方法を提供することである。
簡単に言うと、本発明の好ましい実施例によれば、基部の上に集積回路モジュールの基板を作成する方法が、基部の上に絶縁基部シートを適用することを含んでいる。接点パッドを有している少なくとも１つのチップを、面を下にして、接着剤を含んでいる基部シート上に配置する。所望の周縁に沿って型が位置決めされて、少なくとも１つのチップを取り囲んでいる。基板成形材料を添加し、その後、この型内で硬化させる。
【０００９】
本発明の他の好ましい実施例によれば、接点パッドを有しているチップを基部シート上に配設し、接点パッドを基部シートと接触させる。基部シートは、任意の便利な構造材料で構成されている基部上に配設されている重合体被膜（フィルム）層上に接着剤層を設けて構成されている。型が接着剤層上に配設されており、チップを取り囲んでいる。重合体成形材料を型に添加し、接着剤層と接触している接点パッドを含んでいる面を除いて、チップのすべての面をカプセル封じし、硬化させる。成形材料が硬化し且つ接着剤層が硬化した後に、型及び支持している基部を取り外す。そのとき、基部シートは、この後で形成される高密度相互接続（ＨＤＩ）構造に対する誘電体層として作用する。チップ上の所定の接点パッドと整合させて、基部シートに複数のバイアを設ける。基部シートに重なっている電気導体パターンを介して、接点パッドに対する電気接続を施す。基部シート及び電気導体パターンが相互接続層を形成しており、その相互接続層の上に、この後で１つ又は更に多くの追加の相互接続層を適用することができる。
【００１０】
本発明の他の好ましい実施例では、成形材料を硬化させた後に、接着剤層及び重合体被膜層で構成されている上に述べた基部シートを取り外す。チップ及び成形材料の上面を綺麗にした後に、接着剤を用いて重合体被膜をその面に結合し、誘電体層を形成する。
本発明の更に他の好ましい実施例では、基部シートは接着剤層のみを備えており、この接着剤層は、基部構造に直接的に適用される。成形材料が硬化した後に、支持している基部構造を接着剤層から分離する。その後、接着剤層を硬化させて誘電体層を形成することにより、被膜層を成形された基板に結合する。
【００１１】
本発明の更に他の好ましい実施例では、成形材料を添加する前に、チップの裏側に内側誘電体層を重ね、空隙を設けると共に修理をやり易くする。
本発明の他の好ましい実施例によれば、集積回路モジュールの基板を作成する方法が、接点パッドを有している複数のチップを、面を下にして真空板上に配置し、この真空板に連続的な真空をかけることを含んでいる。型をチップの周りに位置決めし、この型内に基板成形材料を添加する。基板成形材料を硬化させ、真空板から分離する。チップ及び基板成形材料の上に誘電体層を適用する。いくつかのバイアが所定の接点パッドと整合した状態で、誘電体層に複数のバイアを形成する。誘電体層に設けられた複数のバイアのうちの選択されたバイアを介して電気導体パターンを適用する。
【００１２】
本発明の更に他の実施例によれば、機械的な研削機械を用いて、プラスチックで成形された基板を薄くし、こうして重量が一層少なく、容積が一層小さいモジュールにする。複数のこのような薄くした基板を積重ねの（スタック）アセンブリとして結合し、相互接続し得る。
本発明の新規と考えられる特徴は特許請求の範囲に記載してあるが、本発明自体の構成及び動作、並びにその他の目的及び効果は、以下図面について説明するところから更によく理解されよう。図面全体にわたり、同様な部分には同じ参照番号を用いている。
【００１３】
【実施例】
図１はチップの側面断面図であり、このチップは、キャパシタ２０と半導体チップ１４とによって表されている。半導体チップ１４はその面を下にして、基部１０によって支持されている基部シート１２上に配置されている。基部シート１２は、カプトン・ポリイミド（カプトンはＥ．Ｉ．デュ・ポン・ドゥ・ネムアース・アンド・カンパニイの商標である。）のような被膜（フィルム）層１２ｂを、ウルテム・ポリエーテルイミド樹脂（ウルテムはゼネラル・エレクトリック・カンパニイの登録商標である。）のような接触接着剤層１２ａ又は１９９２年４月２８日にウォジュナロースキイ等に付与されて、本出願人に譲渡された米国特許番号第５１０８８２５号に記載されているようなエポキシ／ポリイミド共重合体混合物で被覆して構成することができる。１９９１年８月５日にアイケルバーガ等によって出願され、本出願人に譲渡された係属中の米国特許出願番号第０７／７４５９８２号、発明の名称「高密度相互接続用熱可塑性ダイ取り付け材料及び溶媒ダイ取り付け処理」に記載されているような溶媒ダイ取り付け方式を用いることができる。「面を下にして」という用語は、接点パッド１５が接着剤層１２ａと接触していることを意味する。基部１０は、例えばプラスチック、セラミック又は金属のような任意の構造材料で構成することができる。
【００１４】
チップは、集積回路（ＩＣ）のような半導体チップ、並びに例えばキャパシタ、抵抗、誘導子及び変換器のような個別装置を含めて、任意の電気回路部品で構成されていてもよい。チップ１４又は２０は、同じ厚さを有している必要はないが、任意の普通の方法で接着剤層１２ａと接触するように配置することができる。一実施例では、拾い上げて配置する（ピック・アンド・プレース）機械１８（一部を図面に示してある）が用いられている。他の実施例では、ニットー・カンパニイによって製造される形式（「ニットー・テープ」の名前で知られている）及びセミコンダクタ・イクウィップメント・コーポレイションによって製造されている形式（「ブルー・メンブレーン」の名前で知られている）のウェーハ膜のようなワックス又は接触接着力の小さい被膜のような仮の面の上に、チップは精密に配置される。その後、チップは、仮の面にまだ取り付けられたままで、面を下にして基部シート１２の上に配置される。チップが同じような厚さを有するとき、仮の面を用いることが最も効果的である。
【００１５】
基部シート１２は、接着剤層１２ａと重合体被膜層１２ｂとから構成されているが、完全に硬化した重合体被膜に熱可塑性又は熱硬化性接着剤を適用して典型的に構成されているＨＤＩ構造に対する第１の誘電体層として用いることができる。この代わりに、基部シート１２は、成形後に取り除かれる犠牲層であってもよいが、これは後で、図６及び図７について更に説明する。基部シートが第１の誘電体層として用いられる場合には、接着剤層及び重合体被膜層の両方が、３５０ｎｍ〜３７０ｎｍの波長のレーザで削摩し得るものであることが好ましい。
【００１６】
好ましい実施例では、随意選択のシート枠１６を用いて、基部シート１２を基部１２の表面上に平坦に保つ。この枠は典型的には、モリブデン、チタン又はステレンス鋼で構成されているが、任意の適当な構造材料で構成してもよい。チップを取り付けた後、１９９２年９月２９日にウォジュナロースキイ等に付与され、本出願人に譲渡された米国特許番号第５１５１７７６号に記載されているように、チップを導電材料で覆うために、パラジウム／塩化物シードめっき、スパッタリング及び蒸気沈積のような手順を用いることもできる。
【００１７】
図２は図１の装置の側面断面図であって、チップの周りに型２２を配置し、基板成形材料２４で充填した状態を更に示している。型２２は、例えばプラスチック又は金属を含んでいる任意の適当な構造材料で構成することができると共に、更に処理する間、成形された基板と一緒にしたままにしておいてもよいし、又は型を調整した後に取り除いてもよい。着脱自在の型は犠牲形のものであってもよいし、又は再利用できるものであってもよい。型が再利用できるものである場合には、型を成形材料で充填する前に、テフロンのポリテトラフルオロエチレン（テフロンはＥ．Ｉ．デュ・ポン・ドゥ・ネムアース・アンド・カンパニイの商標である。）、シリコン又は非粘着性植物油のような離型剤（図に示していない）を吹き付けることが有用である。
【００１８】
考えられる基板成形材料は、これらに限られないが、ウルテム・ポリエーテルイミド樹脂、アクリレート、ポリウレタン、テフロン・ポリテトラフルオロエチレン、エポキシ、ベンゾシクロブテン（ＢＣＢ）、ポリイミド又はその他の重合体のような、熱可塑性及び熱硬化性の重合体と、種々の重合体の混合物とを含んでいる脂肪族及び芳香族重合体を含んでいる。成形材料を選択するときに考慮すべき重要な１つの点は、その成形材料がこの後の処理工程及び最終的な用途の環境に耐えることができなければならないことである。
【００１９】
成形材料は、粒子、繊維、スクリーン、マット又は板（プレート）の形状で充填材料を含んでいる場合が多い。充填材料の種類及び量は、モジュールの条件に合わせて、熱伝導度及び熱膨張係数のような成形材料の種々の性質に合わせて用いることができる。例えば、このような材料としては、硝子、ＳｉＣ、Ａｌ２Ｏ３若しくはＡｌＮの無機粒子、ダイアモンド若しくは黒鉛の粒子、又は銀若しくは銅の金属粒子が含まれ得る。硝子、ＳｉＣ、ＡｌＮ、ダイアモンド及び黒鉛は熱膨張係数が小さいが、重合体及び金属は熱膨張係数が一層大きい。伝熱性材料としては、ＳｉＣ、ＡｌＮ、銅、黒鉛及びダイアモンドがあるが、黒鉛及びダイアモンドが一層よい導体である。
【００２０】
基板成形材料は、空所、応力、収縮又はその他の考えられる欠陥を最小限に抑えるために、温度、気圧、電圧及び圧力のような環境条件を最適にする形で、型内に注入又は噴射される。例えば、この過程は、真空中で行われるときに最もよく作用する。処理温度は３００℃を超えないことが好ましい。
基部シート１２の面積が型の面積よりも大きい場合には、基部シートをＨＤＩオーバレイ構造（図４及び図５に示す）に用いる前に、基部シートのうち、着脱自在の部分３００として示す一部を切り取ることができる。その代わりに、モジュールの製造が完了した後に、着脱自在の部分３００を切り取ってもよい。
【００２１】
図３は図２の装置の側面断面図であって、型２２（図２に示す）が成形材料２４から取り除かれ、基部シート１２が切り取られて、基部１０から分離された後の埋め込まれたチップを示している。成形材料２４が成形された基板に硬化した後（即ち、照射によって硬化するか、又は室温で若しくは熱を加えられて硬化した後）、基板成形材料は型から取り外せる状態になる。テフロン・ポリテトラフルオロエチレン又は植物油のような離型剤が型に適用されていれば、型からの取り外しを容易にすることができる。エポキシ成形材料では、吹き付けシリコン離型剤が好ましい。
【００２２】
基部シート１２は、成形された基板の面の上、並びにＩＣチップ及び受動性部品の上面の上に残したままにしておくことができる。典型的には、接着剤層１２ａは熱可塑性又は熱硬化性材料である。チップは成形過程の前に、面を下にして配置されているから、成形された基板及びチップのこの結果生ずる表面は事実上平面状であり、普通のＨＤＩオーバレイ構造（図４に示す）を適用することが容易になる。この露出面を短いプラズマＯ２エッチ又はＲＩＥ（反応性イオン・エッチ）露出で処理して、更に処理する際の接着を促進することができる。
【００２３】
一実施例では、接着剤層１２ａは成形材料を添加する前に硬化させ、成形材料は後の時点で硬化させる。好ましい実施例では、接着剤層及び成形材料は単一の加熱工程の間に硬化させ、こうして、処理工程の数を減少させる。接着剤層及び成形材料が同じ材料、特に熱硬化性材料で作成されている場合には、１回の硬化工程がよく作用する。
【００２４】
次に、考えられる具体的な成形方法を説明するために、具体的な成形材料及び処理工程のいくつかの例を述べる。型の典型的な寸法は、長さ２インチ、幅２インチ、及び高さ５０ミル〜６０ミルである。
第１の例では、５０ｇのＳＰＩ−１３５溶液（アリゾナ州、フェニックスのマイクロＳｉ・コーポレイションから入手し得るシロキサン−ポリイミド）を５０ｇの環状脂肪酸エポキシ（チバ・ガイギー・コーポレイションから入手し得るＣＹ−１７９）と混合することによって調製される。このエポキシは、１重量％のオニウム塩交差結合触媒、オクタキャット（ニューヨーク州、ウォータフォードのＧＥシリコン・プロダクツから入手し得る）を含んでいる。例えばベンゾピナコール、ナフテン酸銅及びＦＣ５２０（３Ｍコーポレイションから入手し得るトリフリック酸塩）のようなこの他のエポキシ触媒及び共触媒を用いても、性能、即ち、成形材料を交差結合させる能力に見劣りはない。この成形材料を型に注入し、わずかな真空状態の下で、１００℃で２時間焼成して、すべての溶媒及び泡を除去する。その後、型を１３０℃で２時間加熱した後、１８０℃で２時間焼成し、成形材料を完全に硬化させる。これらの温度及び時間は例に過ぎない。即ち、このような温度及び時間は所望に応じて変えることができる。好ましい温度範囲は、２５℃から２５０℃までの温度である。
【００２５】
第２の例では、成形材料は、５０ｇのエポン８２８（シェル・ケミカルから入手し得る）と、５０ｇのＤ．Ｅ．Ｎ．４３８と、５ｇのＤ．Ｅ．Ｒ．７３２（Ｄ．Ｅ．Ｎ．及びＤ．Ｅ．Ｒ．はダウ・ケミカルから入手し得る）と、０．１ｇのナフテン酸銅混合物（ムーニイ・ケミカルから入手し得る）と、１ｇのオクタキャット交差結合触媒とを混合することによって調製される。この材料を１００℃で１時間混合し、型に注ぎ込み、１３０℃で３時間加熱し、その後、１８０℃で５時間加熱して、成形材料を硬化させる。
【００２６】
第３の例では、５０ｇ〜２００ｇ（典型的には１００ｇ）の細かい粉末にしたアルミナ（好ましくは１０ミクロン未満の直径を有している粒子）を第２の例の混合物と混合してから、成形材料を型に注ぎ込む。混合物は第２の例に示すように加熱して、熱伝導度を改善した複合成形材料にする。窒化アルミニウム、炭化アルミニウム・シリコン、アルミニウム又はダイアモンド粒子のようなこの他の材料も、同じように混合して加熱することができる。
【００２７】
第４の例では、２０ｇのシロキサン・ポリイミド重合体で構成されている成形材料を８０ｇのＣｙ−１７９（チバ・ガイギー・コーポレイションから入手し得る）に溶解し、次いでそれを１００℃で、０．８ｇのオクタキャット及び０．１ｇのナフテン酸銅と混合する。この材料をその後、組み合わせ、型に注ぎ込み、１３０℃で３時間加熱した後、１８０℃で５時間加熱する。
【００２８】
第５の例では、第１の例に述べたようにエポキシ溶液を調製する。厚さ１ミルのカプトン・ポリイミド被膜をＯ２プラズマ反応性イオン・エッチ順序で表面処理して、粗面化し、こうして接着力を改善する。その後、エポキシ溶液の一部をカプトン・ポリイミド被膜に回転被覆（スピンコート）して、厚さ１／２ミルの乾燥したエポキシ接着剤を有するカプトン・ポリイミドの複合被膜にする。この被膜を１００℃で１時間焼成して溶媒を除くと、カプトン・ポリイミドの一方の表面に粘着性のない１／２ミルの被膜ができる。チップを面を下にして、被膜のエポキシ側の上に配置する。被膜を約１００℃に保ち、配置する際に、チップに若干の圧力を加えて、チップの接点パッドを、この温度では比較的軟らかいエポキシ層内に埋め込む。この目的のために、前に引用したアイケルバーガ等の係属中の米国特許出願番号第０７／７４５９８２号に記載された溶媒ダイ取り付け方式を用いてもよい。型をチップの周りに配置し、エポキシ溶液（これは溶媒を除去するために前もって１００℃に加熱されている）の他の一部をチップの裏側の上に高温のまま注ぎ、こうして型を埋める。その後、この構造全体を１３０℃で２時間加熱し、１８０℃で２時間加熱して、成形材料を硬化させ、接着剤を用いてチップをカプトン・ポリイミド（その両方はエポキシ溶液で構成されている）に結合する。
【００２９】
エポキシのような熱硬化性接着剤層を用いると、再加工過程が制限されるが、これはＨＤＩ処理温度が一層低く、熱可塑性接着剤よりも、製造後の処理及び現場での適用温度を一層高くすることができるので、チップ１４に隣接する誘電体層に推奨される。
図４は図３の装置の側面断面図であって、バイア開口３０と、チップ１４及び２０上の接点パッド１５を接続している電気導体３２のパターンとを更に示している。基部シート１２が誘電体層を形成しており、この誘電体層は電気導体３２と共に、第１の相互接続層２８（図５）として作用する。
【００３０】
図５は図４の装置の側面断面図であって、成形された基板２４の上に位置していると共にチップ２０及び１４を含んでいる多層ＨＤＩ構造２６を更に示している。ＨＤＩ構造２６は、バイア開口３０を有している誘電体層で構成されていると共に電気導体３２のパターンを支持している第１の相互接続層２８と、第１の相互接続層２８の上に設けられている随意選択の第２の相互接続層２９とを含んでいる。所望によっては、追加の相互接続層を適用することができる。バイア開口３０を形成して埋める方法、電気導体３２をパターン決めする方法、及び１つ又は更に多くの上側相互接続層２９を製造する方法は、１９９２年１１月３日に付与されたゴルクジカ等の米国特許番号第５１６１０９３号、１９８９年５月３０日に付与されたアイケルバーガ等の米国特許番号第４８３５７０４号、及び１９８８年１１月８日に付与されたアイケルバーガ等の米国特許番号第４７８３６９５号（いずれも本出願人に譲渡されている）に記載されている。
【００３１】
図６及び図７は、図１〜図５に示したのと同様な本発明の他の実施例の側面断面図である。この実施例では、（図３に示すような）基部シート１２は、重合体被膜１２ｂを被覆している接触接着剤１２ａで構成されているが、成形された基板２４、並びにチップ１４及び２０から取り除かれている。接着剤被膜として、例えばニットー・カンパニイによって製造された形式（「ニットー・テープ」の名前で知られている）、及びセミコンダクタ・イクウィップメント・コーポレイションによって製造された形式（「ブルー・メンブレン」の名前で知られている）のウェーハ膜のような接触接着力の小さいものを選択すれば、基部シートは成形された基板から容易に取り外せる。図６は、基部シート１２を取り除いた後の成形された基板２４、及びその上に支持されているチップの図である。図７は図６の装置の側面断面図であって、接着剤層１３ａ及び重合体被膜１３ｂで構成されている誘電体層１３を更に示している。誘電体層１３が第１の誘電体層を形成しており、この後、図３〜図５に示したのと同様な構造を作成することができる。
【００３２】
図８〜図１１は、図１〜図５に示したのと同様な本発明の更に他の実施例の側面断面図である。しかしながら、この実施例では、基部シート１２は図８に示すように、基部１０に直接的に適用された（ウルテム・ポリエーテルイミド樹脂のような）接着剤層で構成されており、（図１の層１２ｂのような）隣接した重合体被膜層を有していない。基部１０又はその表面処理は、基部シート１２が基部を取り除いた後に、成形された基板２４の上にとどまるように選択されなければならない。図２の装置の場合と同様に、基板は図９に示すように、成形材料２４を用いて成形されている。図１０は図９と同様な図であるが、型２２及び基部１０を取り除いた後の図９の構造を示している。図１１は図１０と同様な図であるが、例えば熱及び圧力、又は溶媒及び圧力を用いることにより、接着剤基部シート１２を介して成形された基板２４に積層されている重合体被膜層１７を更に示している。好ましい積層方法は、１９９０年６月１２日にアイケルバーガ等に付与され、本出願人に譲渡された米国特許番号第４９３３０４２号に記載されている。被膜（フィルム）１７は、接着力を高めるために、プラズマ又はＲＩＥ（反応性イオン・エッチング）によって予め処理されていてもよい。こうして、チップ１４及び２０の上に誘電体層が形成され、図３〜図５について述べたのと同様な方法に従って、その後、ＨＤＩ構造を作成することができる。
【００３３】
図１２〜図１４及び図１６は、図１〜図５に示したのと同様な本発明の他の実施例の側面断面図である。図１２の実施例は、それが、チップ１４の裏側に重なっている例えば接着剤で被覆されたカプトン・ポリイミドのような内側誘電体層１００を更に含んでいることを別とすると、図１に示したものと同様である。誘電体層１００は、基板を成形する材料２４（図１３に示す）よりも前にチップに適用される。チップを５つではなく、２つにしたのは、単に例示を簡単にするためであり、任意の数のチップを用いることができる。更に図１〜図１１に示したように、図１２〜図１６に示すチップは、厚さが異なっていてもよい。
【００３４】
内側誘電体層１００を追加することにより、チップ１４と基部シート１２との間に空隙１０２ができる。これらの空隙はモジュールに対する応力を軽減すると共に、チップ１４及び基板成形材料２４が同じような熱膨張係数を有するべき必要性を緩和する。内側誘電体層１００のもう１つの利点は、１９９２年１０月１３日にウォジュナロースキイ等に付与され、本出願人に譲渡された米国特許番号第５１５４７９３号、及び１９８９年１１月７日にアイケルバーガ等に付与され、本出願人に譲渡された米国特許番号第４８７８９９１号に記載された便利な修理方法を用いて、ＨＤＩ構造からチップを取り外して交換することができることである。エポキシ・ダイ取り付け材料、好ましくは銀を用い、相互接続部を再び構成することにより、新しいチップに交換することができる。図面には示していないが、図６及び図７、図８〜図１１、図１７及び図１８、並びに図１９及び図２０の実施例でも、内側誘電体層１００を用いることができる。
【００３５】
更に図１４の実施例は、内側誘電体層１００の下方に、ストリップ１０８として示すような導電性のストリップ、板又は井戸を含んでいる。このストリップは、アルミニウム、金又は銅のような延性を有する導電材料で構成されており、一実施例では、４ミクロンの厚さを有している。内側誘電体層１００にストリップ１０８を適用する１つの方法は、内側誘電体層を支持基部の上に配置し、上に述べた米国特許番号第４７８３６９５号に記載されているメタライズ及びパターン決め方法を用いることである。ストリップ１０８は、内側誘電体層１００がチップの上に配置されたときに、ストリップ１０８の一部がチップの裏側と接触すると共に、ストリップ１０８の他の部分が基部シート１２の上にあるように位置決めされている。ストリップ１０８を配置するときの微細な精度は要求されない。即ち、ストリップは、それがチップのいずれかの部分及び基部シートのいずれかの部分と接触している限り、有効である。好ましくは、チップの裏側又はストリップのいずれかが、電気的な接触を改善するために銀のエポキシ・ダイ取り付け材料（図に示していない）で被覆されている。
【００３６】
図１５は図１４の構造の平面図であって、１つのチップ１４に対する導電ストリップ１０８の位置を示している。このストリップは、例えば、それが接触しているチップを接地するために、又はチップに所望の電圧を供給するために用いることができる。
図１６に示すように、基部シート１２に少なくとも１つのバイア３０を設けて、チップ・パッドとの接触ができるようにする。バイア３０を設けるのと同時に、基部シート１２にストリップ１０８に達するまでのバイア１１０を穿孔することができる。バイア３０を介してチップ・パッドに電気接続されている電気導体３２のパターンと同時に、大地又は電圧源に対する導電性のストリップ接続部１０６を作成することができる。
【００３７】
図１７は図１に示したのと同様な本発明の実施例の側面断面図であって、チップ１４の受動性の裏側の上に位置している熱栓（プラグ）３４として示す熱又は熱−電気栓を含んでいる。これらの栓は、所望によっては接地のために、銀エポキシ（図に示していない）によってチップに結合することができる。要求される熱伝導度は、モジュールの熱散逸特性、計画している用途の環境条件及び回路の予想寿命に従って変化する。黒鉛、銀エポキシ又はダイアモンドのような熱伝導度の高い充填材料が、大抵の大電力用途には十分である。熱栓３４は、モジュール１つ当たり１００ワットを超えるような極めて高い電力密度に対して役立つ。所望によっては、図１２〜図１６に示した層１００のような内側誘電体層を、熱栓３４を追加する前に、チップ１４の上に配置することができる。このような内側誘電体層は、チップの上に熱栓を配置する前に、熱栓を所望する区域で削摩し又は薄くすることが好ましい。
【００３８】
熱栓３４は、例えばモリブデン若しくは銅、又はランキサイド・コーポレイションによって製造されたアルミニウムを含浸した炭化シリコン・マトリクスのような混合物を含んでいる任意の熱伝導材料で構成することができる。熱栓は必要な散逸作用をすると共に、チップと余り違わないように選択された熱膨張係数を有していることが好ましい。チップを基部シート１２に取り付ける工程より後に、但しエポキシ取り付け材料を用いて図１８に示す成形材料２４を加える工程よりも前に、熱栓をチップの裏側に取り付けることができる。このエポキシ取り付け材料は、室温から、チップ１４及び２０に損傷を与えるほど高くない高い温度までの範囲内の硬化温度を有していてもよい。熱栓３４の厚さは、チップ１４に取り付けられた面とは反対側の面が共通の平面上に位置決めされるようにすることが好ましい。これは、厚手のチップの上に適当に一層薄手の熱栓を用いることによって達成し得る。
【００３９】
図１８は図１７と同様な側面断面図であって、チップ及び熱栓の周りに型２２を配置し、成形材料２４を充填した状態を示している。図示の実施例では、型２２の高さは、チップに取り付けられた熱栓の高さを超えていない。熱栓３４及び型２２は、その結果得られる基板と熱栓の外側の縁とが同一平面上になるように選択されていることが好ましい。この代わりに、高さが共通の熱栓を用いて、成形材料を硬化した後に、機械的に又は化学的に平面化してもよい。熱栓はヒート・シンク（図面に示していない）に対して直接的な熱伝導度の高い通路をもたらすことができる。図１８には示していないが、ヒート・シンクに対する取り付けをよくするために、又は取り付けのために、熱栓が型の面を越えて伸びていてもよい。
【００４０】
上に述べた実施例に従って成形されたＨＤＩ構造は、環境から保護するために囲み（エンクロージャ）内に取り付けられているドロップイン基板であってもよいし、又はボードに直接的に取り付けられているか若しくは自立モジュールとして用いられている単独部品であってもよい。ドロップイン形は、図５に示した層２９のように、ＨＤＩ構造の最も外側の相互接続層からの外部接続を有することができる。
【００４１】
自立モジュールでは、ＨＤＩ多重チップ・モジュール（ＭＣＭ）からの電気的な接続は、多数のいろいろな形で行うことができる。ドロップイン形の場合と同じく、相互接続はＨＤＩ構造の最も外側の相互接続層から行うことができる。この最も外側の相互接続層は、例えばＴＩ：Ｃｕ：ＴＩ：ＴｉＷ：Ａｕで構成されている面積接点パッドを含んでいてもよい。金は、導電度が高く、侵食されないので、最も外側の接続材料として有利である。この代わりに、相互接続材料は、はんだ取り付け過程による接続の場合には、Ｔｉ：Ｃｕで構成することができる。
【００４２】
本発明の他の実施例は、基板内に成形された相互接続構造を用いている。この概念の一形式では、成形工程の前に、チップの周りにコネクタ枠（フレーム）３９（図１９及び図２０）を配置する。この枠は、チップの面と同一平面の接続パッドを作成し得る。即ち、図１９は、図４と同様な側面断面図であるが、基部シート１２内に接続パッド３７を有している相互接続ピン３６の周縁配列を更に示している。ピン３６は、チップ１４及び２０が取り付けられている基部シート１２の面と向かい合った基板２４の面を通り抜けている。これらのピンは、それらのピンと界面を接している任意のコネクタと両立性を有するように設計することができる。例えば、ピンはピン格子配列ソケットと共に用いるように作成することができる。誘電体層４０を用いて、電気導体３２のパターンを覆うと共に保護することができる。
【００４３】
図２０は相互接続ピン３８の周縁配列が基板２４の側面を通り抜けている他は、図１９と同様な図である。この実施例は、自動車用電子回路に適用可能な場合に該当するが、ピン数の少ないモジュールに役立つ。側面を通り抜けるように設計するためには、いくつかの方法がある。型は側面に、コネクタ枠を配置できるようにする開口を設けることができる。この代わりに、成形材料の厚さよりも十分に長いピンを、型が硬化した又は設置された後に、側面に向けて曲げてもよい。図１２〜図１６に示した誘電体層１００のような誘電体層を、基板材料２４を加える前に、チップ１４の上に配置することができる。このような誘電体層は、（図１９の参照番号３６又は図２０の参照番号３８のような）コネクタが配置される区域で削摩されなければならない。
【００４４】
ＨＤＩの製造が完了する前又は後に、容易に切り離すことのできる１つの大きなウェーハとして、基板の大きな配列を作成し、こうして処理の手間を少なくすることができる。
図２１〜図２４は、図１〜図５に示したのとは異なる本発明のいくつかの実施例の側面断面図である。これらの実施例では、基部シート１２（図１）がなく、基部１０として真空板（プレート）が用いられている。
【００４５】
一実施例では、図２１に示すように、チップ１４は面を下にして、真空板で構成された基部１０の上に配置されている。真空板は、任意の適当な構造材料で構成することができるが、典型的には多孔質であって、硬化した基板成形材料を取り外し易くするために、テフロン・ポリテトラフルオロエチレン、シリコン又は非粘着性植物油のような離型材（図に示していない）で被覆することができる。チップ１４によって覆われていないあらゆるオリフィスをマスクして、この後で適用される基板成形材料が真空板に入り込まないようにすることが好ましい。１つのマスク方法は、露出しているオリフィスがあれば、その上にテフロン・ポリテトラフルオロエチレン・テープ又は薄いシリコン・ゴム・シートのような材料を適用することである。
チップを配置するときには、その全体にわたって、真空板に連続的に真空をかける。図２２に示すように、図２について述べたのと同様にして、基板が成形材料２４を用いて成形されている。成形材料２４がチップの下方に流れ込まないように、チップ・パッド１５は十分短くすることが好ましい。離型材が真空板の上にあって、チップ・パッドがこの離型材に圧接されるとき、成形材料はそれ以上チップの下方に流れ込むことが妨げられる。図２３は図２２と同様な図であるが、真空板及び型が取り外された後の基板成形材料内に埋設されたチップを更に示している。その後、図７に示し且つ説明した層１３のような誘電体層を適用し、図３〜図５について説明した工程によってＨＤＩ構造を製造することができる。
【００４６】
図２４は真空板を用いている他の実施例を示している。基部１０はステンレス鋼のような材料で構成されている頑丈な真空板である。この頑丈な真空板に連続的に真空をかけている間に、チップを位置決めする。その後、チップの位置を監視し、所望に応じて変更する。チップの上面は非平面状であってもよいが、この上面に第２の柔軟性を有していない真空板を圧接する間、真空状態をそのままにする。図２５に示すように、柔軟な真空板がチップを包み込んでいる。この柔軟な真空板は、シリコン・ゴムのような材料の１つの柔軟な層７１０と、ステレンレス鋼のような１つのしっかりした支持層７１２との２層で構成されていることが好ましい。柔軟な真空板をチップの周りに圧接した後に、柔軟な真空板に連続的に真空をかける。その後、頑丈な真空板から真空を解放し、頑丈な真空板を取り外す。頑丈な真空板を取り外した後に、柔軟な真空板を裏返す。そのとき、チップは柔軟な真空板の上にそのまま残っているが、もはや柔軟な真空板内に圧接されていない。図２６に示すように、チップは図２１に示したチップと同じような位置にある。ＨＤＩ製造過程の残りの工程は、図２１〜図２３について述べたところと同じである。
【００４７】
所望によっては、図１２〜図１６について述べた内側誘電体層１００、図１７及び図１８について述べた熱栓３４、図１９及び図２０について述べたコネクタ枠３９、又はこれらの特徴の任意の組み合わせを、図２１〜図２６に示した実施例でも用いることができる。唯一の違いは、内側誘電体層又はコネクタ枠が、基部シートではなく、真空板に適用されることである。
【００４８】
図２７〜図３１は、図１〜図５に示したのと同様な本発明の他の実施例の側面断面図である。図２７の実施例は、基板２４を上下反対にし、機械的な研削治具８１０が設けられている他は、図２の一部の図と同様である。機械的な研削治具を用いて、基板の裏側を所望の厚さまで研削する。この厚さは、チップ１４の底面に達するまでにしてもよいし、チップの途中までにしてもよいし、又はチップの厚さよりも若干大きい厚さにしてもよい。基板を薄くすると、空間が節約されると共に、熱抵抗が小さくなる。
【００４９】
研削の間、チップを取り巻いている基板成形材料がチップを所定位置に保持しており、チップを欠け落ち又はひび割れから保護する助けになる。この過程は機械的な研削に限られない。例えば、基板成形材料の選択された部分を化学的に溶解するというように、基板材料を取り除いて構造を薄くするためにこの他の方法を利用し得る。１９９２年１０月１６日にウォジュナロースキイによって出願され、本出願人に譲渡された係属中の米国特許出願番号第０７／９６２３７９号、発明の名称「軽量パッケージ電子システム及びそれから作成されたシステムに対する集積回路チップを薄くする方法」には、超音波削り、マイクロブラスティング、フライス加工、レーザ切削及びラップ仕上げ機械の利用というようなこの他の薄くする方法が記載されている。
【００５０】
基板２４を薄くした後は、図２８に示すようになる。そのとき、基部１０を取り外し、図２９に示すように、図３〜図５の実施例について述べたのと同様な集積回路モジュール（ＨＤＩ構造８５９として示す）を作成することができる。図２９では、上側相互接続層８１２及び８１４が重合体被膜層１２ｂに重なっており、チップ１４が電気導体３２のパターンによって相互接続されている。図１２〜図１６の実施例ではチップを薄くしない方が好ましいこと、並びに薄くした構造は熱抵抗が一層小さくなるために、栓は一層厚手の構造にはあっても、熱栓３４（図１７及び図１８）が必要ではないことを別とすると、図１〜図２６の実施例について述べた任意の方法と組み合わせて、この基板を薄くする方法を用いることができる。
【００５１】
図３０の実施例に示すように、このようなＨＤＩ構造を積重ねることができる。一形式の積重ねでは、縁のメタライズ接点８５２が用いられている。これらの接点を作成する方法が、１９９１年５月２８日にアイケルバーガ等に付与され、本出願人に譲渡された米国特許番号第５０１９９４６号、及び１９９２年１０月１３日にゴルクジカ等によって出願され、本出願人に譲渡された係属中の米国特許出願番号第０７／９５９８８６号、発明の名称「３次元モジュールを製造して相互接続ができるようにする縁をメタライズした高密度相互接続基板」に記載されている。
【００５２】
図３０のＨＤＩ構造８５９は、少なくとも１つの追加のＨＤＩ構造８６０を取り付けることができるように、接着剤層８１６で被覆されている。ＨＤＩ構造８６０は、薄くした基板８１８内に薄くしたチップ８２０を有している。薄くした基板８１８の上面と、チップを相互接続するための縁の接点パッド８５２を有している電気導体８２８のパターンを有している誘電体層８２２との間に接着剤層８２１が位置決めされている。随意選択の追加の誘電体層８２４を設けることによって、更に多くの相互接続を施すことができる。誘電体層８２６は、ＨＤＩ構造８６０と他のＨＤＩ構造８６２との間のバッファとして有用である。
【００５３】
ＨＤＩ構造８６２は、ＨＤＩ構造８６０の誘電体層８２６として示す上面の上に積重ねられている。接着剤層８３０がＨＤＩ構造８６２の底面をＨＤＩ構造８６０の上面に結合している。高密度相互接続構造８６２は、薄くした基板８３４内に薄くしたチップ８３２を有している。接着剤層８３６が、薄くした基板８３４の上面と、チップを相互接続するための縁の接点パッド８５２を有している電気導体８４４のパターンを有している誘電体層８３８との間に位置決めされている。随意選択の追加の誘電体層８４０を設けることによって、より多くの相互接続を施すことができる。誘電体層８４２は、ＨＤＩ構造８６２に対するバッファとして有用である。
【００５４】
縁の誘電体層８４６が、縁の接点パッドを有している積重ね（スタック）の側面に接着剤（図に示していない）によって適用されており、選択された縁のパッドの上にバイア８５４が形成されている。その後、誘電体層８４６の露出側の上に配置されている導電性の金属トラック構造８４８が、少なくともいくつかの縁の接点パッドをバイアを介して電気接続している。
【００５５】
図３１は積重ね組み立てて相互接続する他の方法を示している。この実施例では、積重ね（スタック）は前に述べたのと同様に形成されているが、縁の接点パッド８５２（図３０）を用いる代わりに、最初の成形過程の際に、各々のプラスチック基板内に基板ピン８５０の配列が成形される。ピン接点パッド８５６は、金のような金属を適用してパターン決めすることにより、ピンの上面及び下面に沈積することができる。
【００５６】
ＨＤＩ構造を相互接続するために、例えば、けばボタン、エラストマ及び盛上げはんだのような区域入力／出力（Ｉ／Ｏ）接点８５８がパッドの位置に配置されている。けばボタンは、細かい導電性繊維の典型的には丸いボールである。それらのけばボタンを適用する１つの方法は、電気導体のパターンの選択された部分の上方に孔を有しているスペーサ層（図に示していない）を配置することである。その後、けばパッドを孔内に挿入し、次のＨＤＩ構造を適用することができる。導電性エラストマ接点は、締め付けられたときに接触する垂直方向に整合した接点を有しているシート（図に示していない）を用いることによって作成することができる。垂直の接点が電気導体のパターンの選択された部分の上方に位置するように、シートをＨＤＩ構造の上面の上に位置決めする。その後、ＨＤＩ構造を適用する。エラストマ接点でもけばボタンでも、ＨＤＩ構造を圧接するためにクランプ（図に示していない）又は他の何等かの手段を設けることが有用である。更に、クランプを取り外した後に構造を固定しておくために、締め付ける間、Ｉ／Ｏ界面の近くにシリコン・エポキシを用いることができる。盛上げはんだにも、スペーサが有用である。この場合、この盛上げ部分を加熱して接続部を形成するので、クランプは必要ではない。
【００５７】
積重ねられたモジュールから次のレベルのパッケージへの相互接続は、必要に応じて、上側のパッド又は下側のパッドから行うことができる。輪郭が薄くて、熱の通路が優れていることにより、従来のＨＤＩ積重ねで利用し得るよりも一層多くのレベルを積重ね内に用いることができる。
本発明のある好ましい特徴のみを図面に示して説明したが、当業者にはいろいろな改変及び変更が考えられよう。従って、特許請求の範囲は、本発明の要旨の範囲内に属するこのようなすべての改変及び変更を包括するものであることを承知されたい。
【図面の簡単な説明】
【図１】完成されたモジュール内の相互接続層の一部を構成し得る接着剤で被覆されている被膜層上に面を下にして配置されているチップの側面断面図である。
【図２】図１と同様な図であって、チップの周りに配置されていると共に成形材料を含んでいる型を更に示す図である。
【図３】図２と同様な図であって、型を取り外した後の基板成形材料に埋設されているチップを更に示す図である。
【図４】図３と同様な図であって、接着剤で被覆されている被膜層に設けられているバイア及び電気接続部を更に示す図である。
【図５】図４と同様な図であって、相互接続層を更に示す図である。
【図６】図３と同様な図であって、接着剤で被覆されている被膜を除去した後を示すが、この実施例では、この被膜は相互接続層の一部ではなく犠牲被膜である図である。
【図７】図６と同様な図であって、チップ上に設けられた接着剤で被覆されている他の重合体被膜、及び硬化した基板材料を更に示す図である。
【図８】基部によって支持されている接着剤層上に面を下にして配置されているチップの側面断面図である。
【図９】図８と同様な図であって、チップの周りに配置されていると共に成形材料を含んでいる型を更に示す図である。
【図１０】図９と同様な図であって、型から取り外し、基部を取り除き、チップの面及び成形された基板上に無きずの接着剤層を残すようにはじき出された基板成形材料に埋め込まれているチップを更に示す図である。
【図１１】図１０と同様な図であって、接着剤層に適用された重合体被膜を更に示す図である。
【図１２】図１と同様な図であって、チップの上、及び接着剤で被覆されている被膜層の上にある内側誘電体層を示す図である。
【図１３】図１２と同様な図であって、チップの周りに配置されていると共に基板成形材料を含んでいる型を更に示す図である。
【図１４】図１２と同様な図であって、内側誘電体層とチップ／基板の面との間に配置されている導電ストリップを更に示す図である。
【図１５】図１４に示す実施例の平面図である。
【図１６】図１４と同様な図であって、成形材料が形成された後のチップ、接着剤で被覆されている被膜層、内側誘電体層及び導電ストリップを更に示すと共に、接着剤で被覆されている被膜層に設けられた相互接続部がバイアを介して接点パッド及び導電ストリップまで伸びていることをも示す図である。
【図１７】図１と同様な図であって、熱の除去をよくするためにチップの受動性の裏側に配置されている熱栓を更に示す図である。
【図１８】図１７と同様な図であって、チップ及び熱栓の周りに配置されていると共に成形材料を含んでいる型を更に示す図である。
【図１９】図４と同様な図であって、チップが取り付けられている面と向かい合った基板成形材料の面を通り抜けている相互接続ピンの周縁配列を更に示す図である。
【図２０】図４と同様な図であって、基板成形材料の側面を通り抜けている相互接続ピンの周縁配列を更に示す図である。
【図２１】真空板を備えている基部上に面を下にして設けられているチップの側面断面図である。
【図２２】図２１と同様な図であって、チップの周りに配置されていると共に成形材料を含んでいる型を更に示す図である。
【図２３】図２２と同様な図であって、型を取り外した後の基板成形材料に埋設されているチップを更に示す図である。
【図２４】頑丈な真空板と、柔軟な真空板とを備えている基部上に面を上にして設けられており、その後頑丈な真空板上に降下されるチップの側面断面図である。
【図２５】図２４と同様な図であって、チップと接触している柔軟な真空板を更に示す図である。
【図２６】図２５と同様な図であって、頑丈な真空板を取り外した後の柔軟な真空板及びチップを示す図である。
【図２７】図２の一部と同様な図であって、基板及びチップの厚さを減少させるための研削治具を更に示す図である。
【図２８】図２７と同様な図であって、一部を取り除いた後のチップ及び基板を示す図である。
【図２９】図２８と同様な図であって、チップの上の相互接続層を更に示す図である。
【図３０】縁の接点を有する相互接続層を有している薄くしたチップの積重ねを示す図である。
【図３１】基板ピンによって相互接続されている薄くしたチップの積重ねを示す図である。
【符号の説明】
１０  基部
１２  基部シート（誘電体層）
１２ａ  接着剤層
１２ｂ、１７  重合体被膜層
１４  チップ
１５  接点パッド
１６  シート枠
２０  キャパシタ
２２  型
２４  基板成形材料
２６、８５９  ＨＤＩ構造
２８  第１の相互接続層
２９  第２の相互接続層
３０、１１０  バイア開口
３２  電気導体パターン
３４  熱栓
３６  相互接続ピン
３７  接続パッド
３９  コネクタ枠
４０  誘電体層
１００  内側誘電体層
１０６  ストリップ接続部
１０８  ストリップ
８１２、８１４  上側相互接続層
【図１】
0003802936.tif 000002
【図２】
0003802936.tif 000003
【図３】
0003802936.tif 000004
【図４】
0003802936.tif 000005
【図５】
0003802936.tif 000006
【図６】
0003802936.tif 000007
【図７】
0003802936.tif 000008
【図８】
0003802936.tif 000009
【図９】
0003802936.tif 000010
【図１０】
0003802936.tif 000011
【図１１】
0003802936.tif 000012
【図１２】
0003802936.tif 000013
【図１３】
0003802936.tif 000014
【図１４】
0003802936.tif 000015
【図１５】
0003802936.tif 000016
【図１６】
0003802936.tif 000017
【図１７】
0003802936.tif 000018
【図１８】
0003802936.tif 000019
【図１９】
0003802936.tif 000020
【図２０】
0003802936.tif 000021
【図２１】
0003802936.tif 000022
【図２２】
0003802936.tif 000023
【図２３】
0003802936.tif 000024
【図２４】
0003802936.tif 000025
【図２５】
0003802936.tif 000026
【図２６】
0003802936.tif 000027
【図２７】
0003802936.tif 000028
【図２８】
0003802936.tif 000029
【図２９】
0003802936.tif 000030
【図３０】
0003802936.tif 000031
【図３１】
0003802936.tif 000032